(57)【特許請求の範囲】
【請求項１】
吸水性ポリマー粒子の表面後架橋法であって、この場合、吸水性ポリマー粒子は、
ａ）少なくとも１のエチレン性不飽和の酸基を有するモノマー、
ｂ）少なくとも１の架橋剤、
ｃ）少なくとも１の開始剤、
ｄ）場合により１もしくは複数の、ａ）に挙げたモノマーと共重合可能なエチレン性不飽和モノマーおよび
ｅ）場合により１もしくは複数の水溶性ポリマー
を含有するモノマー溶液またはモノマー懸濁液を重合することによって得られたものであり、少なくとも１の表面後架橋剤を吸水性ポリマー粒子上に施与し、かつ吸水性ポリマー粒子を熱によって表面後架橋させる方法において、表面後架橋剤が、少なくとも１０個の炭素原子を有する少なくとも１のエチレン性不飽和カルボン酸、その塩、エステルおよび／またはエポキシ化された、少なくとも１０個の炭素原子を有する少なくとも１のエチレン性不飽和カルボン酸、その塩、エステルであり、エチレン性不飽和カルボン酸のエステルが、植物油および／または動物油であり、その際、エチレン性不飽和カルボン酸の割合は、植物油および／または動物油中のカルボン酸の全量に対して、少なくとも３０質量％であることを特徴とする、吸水性ポリマー粒子の表面後架橋法。
【請求項２】
前記エチレン性不飽和カルボン酸、その塩またはエステルが、少なくとも２つの炭素−炭素の二重結合を有していることを特徴とする、請求項１記載の方法。
【請求項３】
前記エチレン性不飽和カルボン酸、その塩またはエステルが、少なくとも２つの隣接する炭素−炭素の二重結合を有していることを特徴とする、請求項１または２記載の方法。
【請求項４】
前記エチレン性不飽和カルボン酸、その塩またはエステルが、炭素−炭素の二重結合に加えて、少なくとも１のエポキシ基を有していることを特徴とする、請求項１から３までのいずれか１項記載の方法。
【請求項５】
前記エチレン性不飽和カルボン酸、その塩またはエステルがさらに、炭素−炭素の二重結合に対して隣接するエポキシ基を少なくとも１つ有していることを特徴とする、請求項１から４までのいずれか１項記載の方法。
【請求項６】
前記エチレン性不飽和カルボン酸、その塩またはエステルが、リノレン酸、その塩またはエステルおよび／またはベルノール酸、その塩またはエステルであることを特徴とする、請求項１から５までのいずれか１項記載の方法。
【請求項７】
前記表面後架橋剤が、別の天然由来のカルボン酸、その塩またはエステルとの混合物として使用され、その際、混合物中の表面後架橋剤の割合は、少なくとも３０質量％であることを特徴とする、請求項１から６までのいずれか１項記載の方法。
【請求項８】
表面後架橋剤が、エチレン性不飽和カルボン酸、その塩またはエステルのエポキシ化生成物であることを特徴とする、請求項１から７までのいずれか１項記載の方法。
【請求項９】
植物油が、アマニ油および／またはベルノニア油であることを特徴とする、請求項１から８までのいずれか１項記載の方法。
【請求項１０】
熱による表面後架橋を、酸素の存在下に５０〜１５０℃で実施することを特徴とする、請求項１から９までのいずれか１項記載の方法。
【請求項１１】
表面後架橋剤が、エポキシ化された植物油および／または動物油であることを特徴とする、請求項１から７までのいずれか１項記載の方法。
【請求項１２】
表面後架橋剤が、エポキシ化された植物油および／または動物油であり、その際、エチレン性不飽和カルボン酸の割合は、植物油および／または動物油中のカルボン酸の全量に対して少なくとも３０質量％であることを特徴とする、請求項１から７までのいずれか１項記載の方法。
【請求項１３】
エポキシ化された植物油が、エポキシ化されたアマニ油であることを特徴とする、請求項１１または１２記載の方法。
【請求項１４】
吸水性ポリマー粒子が、少なくとも１５ｇ／ｇの遠心分離保持容量を有することを特徴とする、請求項１から１３までのいずれか１項記載の方法。
【請求項１５】
請求項１から１４までのいずれか１項記載の方法により得られる吸水性ポリマー粒子。
【請求項１６】
請求項１５記載の吸水性ポリマー粒子を含有する衛生用品。
【発明の詳細な説明】
【技術分野】
【０００１】
本発明は、吸水性ポリマー粒子の製造方法に関するものであり、この場合、吸水性ポリマー粒子は、不飽和脂肪酸またはその誘導体によって表面後架橋される。
【０００２】
吸水性ポリマーは、おむつ、タンポン、生理用ナプキンおよびその他の衛生用品を製造するために、あるいはまた保水材として農業園芸分野においても使用されている。吸水性ポリマー粒子は高吸収体とも呼ばれており、架橋度が高いためにもはや可溶性ではない親水性ポリマーからなっている。
【０００３】
吸水性ポリマーの製造は、例えばＦ．Ｌ．ＢｕｃｈｈｏｌｚおよびＡ．Ｔ．Ｇｒａｈａｍの単著"Ｍｏｄｅｒｎ  Ｓｕｐｅｒａｂｓｏｒｂｅｎｔ  Ｐｏｌｙｍｅｒ  Ｔｅｃｈｎｏｌｏｇｙ"、Ｗｉｌｅｙ−ＶＣＨ、１９９８年、第７１〜１０３頁、およびＵｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ、第６版、第３５巻、第７３〜９３頁に記載されている。
【０００４】
吸水性ポリマー粒子の特性はたとえば使用される架橋剤量によって調整することができる。架橋剤量が増加すると、遠心分離保持容量（ＣＲＣ）は低下し、かつ２１．０ｇ／ｃｍ2の加圧下での吸収（ＡＵＬ０．３ｐｓｉ）は最大値を通過する。
【０００５】
オムツ中での適用特性、たとえば膨潤したゲル床の透過性（ＳＦＣ）および４９．２ｇ／ｃｍ2（ＡＵＬ０．７ｐｓｉ）またはそれ以上の加圧下での吸収を改善するために、吸水性ポリマーは通常、表面後架橋される。これにより粒子表面の架橋度のみが上昇し、これによって遠心分離保持容量（ＣＲＣ）および４９．２ｇ／ｃｍ2の加圧下での吸収（ＡＵＬ０．７ｐｓｉ）を、少なくとも部分的に分離することができる。表面後架橋のために有利には乾燥させ、粉砕し、かつ分級した吸水性ポリマー粒子（ベースポリマー）を、表面後架橋剤によって被覆し、かつ熱により表面後架橋する。
【０００６】
二官能性および多官能性のエポキシドを使用する場合には、特に低温で熱による表面後架橋を行うことができる。たとえばエチレングリコールジグリシジルエーテルによる表面後架橋については、すでに１４０℃で３０分で十分である。ＥＰ０６６８０８０Ａ２および０７８０４２４Ａ１は、使用されるエポキシドの変換率を向上する方法を記載しているが、それというのも、最終生成物中に残留する、表面後架橋のために使用したエポキシドの残留量は毒物学的に問題があるからである。
【０００７】
本発明の課題は、吸水性ポリマー粒子の熱による表面後架橋のための方法を提供することであり、この場合、熱による表面後架橋は、低温で実施され、かつそれにもかかわらず毒物学的に懸念のある表面後架橋剤の使用を断念することができるものである。
【０００８】
前記課題は、吸水性ポリマー粒子が、
ａ）少なくとも１のエチレン性不飽和の酸基を有するモノマー、これは少なくとも部分的に中和されていてよい、
ｂ）少なくとも１の架橋剤、
ｃ）少なくとも１の開始剤、
ｄ）場合により１もしくは複数の、ａ）に挙げたモノマーと共重合可能なエチレン性不飽和モノマーおよび
ｅ）場合により１もしくは複数の水溶性ポリマー
を含有するモノマー溶液またはモノマー懸濁液の重合によって得られたものであり、少なくとも１の表面後架橋剤を吸水性ポリマー粒子上に施与し、かつ吸水性ポリマー粒子を熱によって表面後架橋させる、表面後架橋された吸水性ポリマー粒子の製造方法であって、表面後架橋剤が、少なくとも１０個の炭素原子を有する少なくとも１のエチレン性不飽和カルボン酸、その塩、エステルおよび／またはエポキシ化生成物であることを特徴とする、表面後架橋された吸水性ポリマー粒子の製造方法によって解決された。
【０００９】
前記エチレン性不飽和カルボン酸、その塩、エステルおよび／またはエポキシ化生成物は、有利には少なくとも１２個、特に有利には少なくとも１４個、とりわけ有利には少なくとも１６個、ならびに通常は３０個以下の炭素原子を有している。
【００１０】
エチレン性不飽和カルボン酸、その塩および／またはエステルは有利には少なくとも２つ、特に有利には少なくとも３つ、とりわけ有利には少なくとも４つの炭素−炭素の二重結合（エチレン性不飽和基）を有している。
【００１１】
有利には、隣接する炭素−炭素の二重結合を有するエチレン性不飽和カルボン酸、その塩および／またはエステルを使用する。隣接する炭素−炭素の二重結合は、正確に１つの炭素原子によって、有利にはメチレン基によって分離されている、２つの炭素−炭素の二重結合であり、たとえばリノール酸およびリノレン酸中のものである。これらのエチレン性不飽和カルボン酸、それらの塩および／またはエステルは特に反応性である。
【００１２】
本発明の有利な実施態様では、エチレン性不飽和カルボン酸、その塩および／またはエステルは、たとえばベルノール酸中のように、さらに少なくとも１のエポキシ基、有利には炭素−炭素の二重結合に隣接する少なくとも１のエポキシ基を有している。
【００１３】
本発明による方法で使用可能なエチレン性不飽和カルボン酸、その塩および／またはエステルは有利には、再生可能な原料から得られる。適切な再生可能な原料は、植物油および／または動物油、たとえば乳脂肪、ナタネ油、ひまし油、にわとり油、レモンシード油、カカオバター、ココナッツオイル、肝油、トウモロコシ油、綿実油、豚脂、アマニ油、ニシン油、オリーブ油、パーム油、パーム核油、落花生油、グレープシード油、米油、紅花油、胡麻油、大豆油、ヒマワリ油、牛脂およびシンコナ油（China-Holzoel）である。再生する原料に由来するエチレン性不飽和カルボン酸、その塩および／またはエステル（不飽和脂肪酸）は有利である。
【００１４】
エチレン性不飽和カルボン酸、その塩および／またはエステルは、他のカルボン酸、その塩および／またはエステルと一緒に使用することができ、その際、混合物中のエチレン性不飽和カルボン酸、その塩および／またはエステルの割合は、有利には少なくとも３０質量％、特に有利には少なくとも４０質量％、とりわけ有利には少なくとも５０質量％である。つまり、たとえば動物油および／または植物油から得られる脂肪酸混合物は、不飽和脂肪酸の割合が十分に高ければ、直接使用することができる。
【００１５】
とりわけ有利にはアマニ油および／またはベルノニア油、およびアマニ油および／またはベルノニア油から得られた脂肪酸混合物を使用する。アマニ油中に含有されているカルボン酸は、たとえばステアリン酸（約１〜４質量％）、パルミチン酸（約４〜８質量％）、リノール酸（約１０〜３０質量％）オレイン酸（約１５〜３０質量％）およびリノレン酸（約４０〜６８質量％）である。
【００１６】
エチレン性不飽和カルボン酸のエステルとは有利には脂肪および油であると理解される。つまり、グリセリンの脂肪酸エステルである。
【００１７】
エチレン性不飽和カルボン酸、その塩および／またはエステルを表面後架橋剤として使用する場合、表面後架橋は有利には酸素の存在下で実施される。酸素分圧は、使用される装置中で、熱による表面後架橋の間、有利には少なくとも１０ミリバール、特に有利には少なくとも５０ミリバール、とりわけ有利には少なくとも１００ミリバールである。熱による表面後架橋は、たとえば空気中で実施することができる。酸素はエチレン性不飽和カルボン酸と反応してヒドロペルオキシドを生じ、これはラジカル架橋につながる。不飽和脂肪酸のこの架橋は、「乾燥」とも呼ばれる。
【００１８】
エチレン性不飽和カルボン酸のこの「乾燥」によって、明らかにより低い温度で、有利には５０〜１５０℃で、特に有利には６０〜１３０℃で、とりわけ有利には７０〜１００℃で熱による表面後架橋が可能になる。しかしまた当然のことながら、表面後架橋はこれより高い温度で実施することもできる。
【００１９】
本発明のとりわけ有利な実施態様では、エチレン性不飽和カルボン酸の炭素−炭素二重結合は、表面後架橋前に少なくとも部分的に相応するエポキシ基に変換することができる。炭素−炭素の二重結合のエポキシ化はたとえば、Ｏｒｇａｎｉｋｕｍ−Ｏｒｇａｎｉｓｃｈ−ｃｈｅｍｉｓｃｈｅｓ  Ｇｒｕｎｄｐｒａｋｔｉｋｕｍ、第１６版、ＶＥＢ  Ｄｅｕｔｓｃｈｅｒ  Ｖｅｒｌａｇ  ｄｅｒ  Ｗｉｓｓｅｎｓｃｈａｆｔｅｎ、Ｂｅｒｌｉｎ、１９８６年、第２５７〜２６１頁に記載されている。
【００２０】
本発明のもう１つのとりわけ有利な実施態様では、エチレン性不飽和カルボン酸のエステルの炭素−炭素二重結合を表面後架橋前に少なくとも部分的に相応するエポキシ基に変換することができる。とりわけ有利にはエポキシ化された植物油および／または動物油を表面後架橋剤として使用する。エポキシ化された植物油および／または動物油は、たとえばＪ．Ｐｏｌｙｍ．Ｓｃｉ．Ｐａｒｔ  Ａ：Ｐｏｌｙｍ．Ｃｈｅｍ．Ｊａｈｒｇａｎｇ  ２００６、第４４巻、第６７１７〜６７２７頁、およびＥｕｒ．Ｐｏｌｙｍ．Ｊ．Ｊａｈｒｇａｎｇ  ２００５、第４１巻、第２３１〜２３７頁に記載されている。
【００２１】
エポキシ化生成物を表面後架橋剤として使用する場合には、表面後架橋は有利には酸素の不存在下に実施する。従って酸素分圧は使用される装置中、熱による表面後架橋の間、有利には１００ミリバール未満、特に有利には５０ミリバール未満、とりわけ有利には１０ミリバール未満である。
【００２２】
熱による表面後架橋は明らかにより低い温度で、有利には５０〜１５０℃、特に有利には６０〜１３０℃、とりわけ有利には７０〜１００℃で行うことができる。あるいはまた当然のことながら、表面後架橋は、これより高い温度で実施することもできる。
【００２３】
以下では、通常は水不溶性の吸水性ポリマー粒子の製造を詳細に説明する。
【００２４】
モノマーａ）は有利には水溶性である、つまり水中での溶解度は２３℃で一般に少なくとも１ｇ／１００ｇ水、有利には少なくとも５ｇ／１００ｇ水、特に有利には少なくとも２５ｇ／１００ｇ水、とりわけ有利には少なくとも３５ｇ／１００ｇ水である。
【００２５】
適切なモノマーａ）はたとえばエチレン性不飽和カルボン酸、たとえばアクリル酸、メタクリル酸、およびイタコン酸である。特に有利なモノマーは、アクリル酸およびメタクリル酸である。とりわけ有利であるのはアクリル酸である。
【００２６】
その他の適切なモノマーａ）は、たとえばエチレン性不飽和スルホン酸、たとえばスチレンスルホン酸および２−アクリルアミド−２−メチルプロパンスルホン酸（ＡＭＰＳ）である。
【００２７】
不純物は、重合に著しい影響を与えうる。従って、使用する原料はできる限り高い純度を有しているべきである。従って、モノマーａ）を特別に精製することはしばしば有利である。適切な精製法はたとえばＷＯ２００２／０５５４６９Ａ１、ＷＯ２００３／０７８３７８Ａ１、およびＷＯ２００４／０３５５１４Ａ１に記載されている。適切なモノマーａ）は、たとえばＷＯ２００４／０３５５１４Ａ１によれば、アクリル酸９９．８４６０質量％、酢酸０．０９５０質量％、水０．０３３２質量％、プロピオン酸０．０２０３質量％、フルフラール０．０００１質量％、無水マレイン酸０．０００１質量％、ジアクリル酸０．０００３質量％およびヒドロキノンモノメチルエーテル０．００５０質量％を含有する精製されたアクリル酸である。
【００２８】
モノマーａ）の全量におけるアクリル酸および／またはその塩の割合は有利には少なくとも５０モル％、特に有利には少なくとも９０モル％、とりわけ有利には少なくとも９５モル％である。
【００２９】
モノマーａ）は通常、重合防止剤、有利にはヒドロキノン半エーテルを貯蔵安定剤として含有している。
【００３０】
モノマー溶液はその都度中和されていないモノマーａ）に対して、有利には２５０質量ｐｐｍまで、有利には最大で１３０質量ｐｐｍ、特に有利には最大で７０質量ｐｐｍ、有利には少なくとも１０質量ｐｐｍ、特に有利には少なくとも３０質量ｐｐｍ、特に５０質量ｐｐｍ程度のヒドロキノン半エーテルを含有している。たとえばモノマー溶液を製造するために、ヒドロキノン半エーテルを相応する含有率で含有しているエチレン性不飽和の酸基を有するモノマーを使用することができる。
【００３１】
有利なヒドロキノン半エーテルはヒドロキノンモノメチルエーテル（ＭＥＨＱ）および／またはα−トコフェロール（ビタミンＥ）である。
【００３２】
適切な架橋剤ｂ）は、架橋に適切な基を少なくとも２つ有している化合物である。このような基はたとえばポリマー鎖中にラジカル共重合することができるエチレン性不飽和基、およびモノマーａ）の酸基と共有結合を形成することができる官能基である。さらに、モノマーａ）の少なくとも２つの酸基と共有結合を形成することができる多価の金属塩も架橋剤ｂ）として適切である。
【００３３】
架橋剤ｂ）は、有利には、ポリマーの網状構造にラジカル共重合することができる重合可能な基を少なくとも２つ有する化合物である。適切な架橋剤ｂ）は、たとえばエチレングリコールジメタクリレート、ジエチレングリコールジアクリレート、ポリエチレングリコールジアクリレート、アリルメタクリレート、トリメチロールプロパントリアクリレート、トリアリルアミン、テトラアリルアンモニウムクロリド、テトラアリルオキシエタン、たとえばＥＰ５３０４３８Ａ１に記載のもの、ジアクリレートおよびトリアクリレート、たとえばＥＰ０５４７８４７Ａ１、ＥＰ０５５９４７６Ａ１、ＥＰ０６３２０６８Ａ１、ＷＯ９３／２１２３７Ａ１、ＷＯ２００３／１０４２９９Ａ１、ＷＯ２００３／１０４３００Ａ１、ＷＯ２００３／１０４３０１Ａ１およびＤＥ１０３３１４５０Ａ１に記載のもの、アクリレート基以外に別のエチレン性不飽和基を含有する混合されたアクリレート、たとえばＤＥ１０３３１４５６Ａ１およびＤＥ１０３５５４０１Ａ１に記載のもの、または架橋剤混合物、たとえばＤＥ１９５４３３６８Ａ１、ＤＥ１９６４６４８４Ａ１、ＷＯ９０／１５８３０Ａ１およびＷＯ２００２／０３２９６２Ａ２に記載のものである。
【００３４】
有利な架橋剤ｂ）はペンタエリトリットアリルエーテル、テトラアロキシエタン、メチレンビスメタクリルアミド、エトキシ単位を１５個有するトリメチロールプロパントリアクリレート、ポリエチレングリコールジアクリレート、トリメチロールプロパントリアクリレートおよびトリアリルアミンである。
【００３５】
とりわけ有利な架橋剤ｂ）は、アクリル酸またはメタクリル酸によりジアクリレートまたはトリアクリレートへとエステル化される、複数回エトキシ化および／またはプロポキシ化されたグリセリン、たとえばＷＯ２００３／１０４３０１Ａ１に記載のものである。特に有利であるのは、エトキシ単位を３〜１０個有するグリセリンのジアクリレートおよび／またはトリアクリレートである。とりわけ有利であるのは、エトキシ単位および／またはプロポキシ単位を１〜５個有するグリセリンのジアクリレートまたはトリアクリレートである。最も有利であるのは、エトキシ単位および／またはプロポキシ単位を３〜５個有するグリセリンのトリアクリレート、とりわけエトキシ単位を３個有するグリセリンのトリアクリレートである。
【００３６】
架橋剤ｂ）の量はその都度モノマーａ）に対して有利には０．０５〜１．５質量％、特に有利には０．１〜１質量％、とりわけ有利には０．３〜０．６質量％である。架橋剤の含有率が高まるにつれて、遠心分離保持容量（ＣＲＣ）は低下し、かつ２１．０ｇ／ｃｍ2の加圧下での吸収（ＡＵＬ０．３ｐｓｉ）は最大値を通過する。
【００３７】
開始剤ｃ）として、重合条件下にラジカルを発生する全ての化合物、たとえば熱開始剤、レドックス開始剤、光開始剤を使用することができる。適切なレドックス開始剤はペルオキソ二硫酸ナトリウム／アスコルビン酸、過酸化水素／アスコルビン酸、ペルオキソ二硫酸ナトリウム／二亜硫酸ナトリウム、および過酸化水素／二亜硫酸ナトリウムである。有利には熱開始剤とレドックス開始剤とからなる混合物、たとえばペルオキソ二硫酸ナトリウム／過酸化水素／アスコルビン酸を使用する。しかし還元成分として有利には２−ヒドロキシ−２−スルフィナト酢酸のナトリウム塩、２−ヒドロキシ−２−スルホナト酢酸の二ナトリウム塩および二亜硫酸ナトリウムからなる混合物を使用する。このような混合物はＢｒｕｅｇｇｏｌｉｔｅ（登録商標）ＦＦ６およびＢｒｕｅｇｇｏｌｉｔｅ（登録商標）ＦＦ７（Ｂｒｕｅｇｇｅｍａｎｎ  Ｃｈｅｍｉｃａｌｓ、Ｈｅｉｌｂｒｏｎｎ、ＤＥ）として入手可能である。
【００３８】
エチレン性不飽和の、酸基を有するモノマーａ）と共重合可能なエチレン性不飽和モノマーｄ）は、たとえばアクリルアミド、メタクリルアミド、ヒドロキシエチルアクリレート、ヒドロキシエチルメタクリレート、ジメチルアミノエチルメタクリレート、ジメチルアミノエチルアクリレート、ジメチルアミノプロピルアクリレート、ジエチルアミノプロピルアクリレート、ジメチルアミノエチルメタクリレート、ジエチルアミノエチルメタクリレートである。
【００３９】
水溶性ポリマーｅ）として、ポリビニルアルコール、ポリビニルピロリドン、デンプン、デンプン誘導体、変性セルロース、たとえばメチルセルロースまたはヒドロキシエチルセルロース、ゼラチン、ポリグリコールまたはポリアクリル酸、有利にはデンプン、デンプン誘導体および変性セルロースを使用することができる。
【００４０】
通常はモノマー水溶液を使用する。モノマー溶液の含水率は有利には４０〜７０質量％、特に有利には４５〜７０質量％、とりわけ有利には５０〜６５質量％である。モノマーの懸濁液、つまり過剰のモノマーａ）、たとえばアクリル酸ナトリウムを含有するモノマー溶液を使用することも可能である。含水率が高まるにつれて、その後の乾燥のエネルギーコストが高くなり、かつ含水率が低下すると重合熱の除去が不十分になる。
【００４１】
有利な重合防止剤は、最適な作用のためには溶解した酸素を必要とする。従ってモノマー溶液は重合の前に不活性化、つまり不活性ガス、有利には窒素または二酸化炭素を貫流させることにより溶解した酸素を除去することができる。有利にはモノマー溶液の酸素含有率は重合前には１質量ｐｐｍ未満、特に有利には０．５質量ｐｐｍ未満、とりわけ有利には０．１質量ｐｐｍ未満に低減させる。
【００４２】
適切な反応器はたとえば混練型反応器またはベルト型反応器である。混練機中で、モノマー水溶液またはモノマー懸濁液の重合の際に生じるポリマーゲルを、たとえばＷＯ２００１／３８４０２Ａ１に記載されているような二重反転攪拌シャフトによって連続的に粉砕する。ベルト上での重合はたとえばＤＥ３８２５３６６Ａ１およびＵＳ６，２４１，９２８に記載されている。ベルト型反応器中での重合の際にポリマーゲルが生じ、これはその後の方法工程で、たとえば押出機または混練機中で粉砕しなくてはならない。
【００４３】
しかしまた、モノマー水溶液を滴下し、生じた液滴を加熱したキャリアガス流中で重合することも可能である。この場合、ＷＯ２００８／０４０７１５Ａ２およびＷＯ２００８／０５２９７１Ａ１に記載されているように、重合と乾燥の方法工程をまとめることができる。
【００４４】
得られたポリマーゲルの酸基は通常部分的に中和されている。中和は有利にはモノマーの段階で実施する。これは通常、中和剤を水溶液として、または有利には固体として混合することによって行われる。中和度は有利には２５〜９５モル％、特に有利には３０〜８０モル％、とりわけ有利には４０〜７５モル％であり、その際、慣用の中和剤、有利にはアルカリ金属水酸化物、アルカリ金属酸化物、アルカリ金属炭酸塩またはアルカリ金属炭酸水素塩ならびにこれらの混合物を使用することができる。アルカリ金属塩の代わりにアンモニウム塩を使用することもできる。ナトリウムおよびカリウムはアルカリ金属として特に有利であるが、しかし水酸化ナトリウム、炭酸ナトリウムまたは炭酸水素ナトリウムならびにこれらの混合物がとりわけ有利である。
【００４５】
あるいはまた、中和を重合の後に、重合の際に生じたポリマーゲルの段階で実施することも可能である。さらに、中和剤の一部をすでにモノマー溶液に添加することによって、重合の前に酸基の４０モル％まで、有利には１０〜３０モル％、特に有利には１５〜２５モル％を中和し、かつ所望の最終中和度を重合の後に初めてポリマーゲルの段階で調整することも可能である。ポリマーゲルが少なくとも部分的に重合の後に中和される場合には、ポリマーゲルは有利には機械的に、たとえば押出機により粉砕され、その際、中和剤は噴霧、散布または流し込み、かつ次いで慎重に混合することができる。このために、得られたゲル材料をさらに複数回、均質化のために押し出すことができる。
【００４６】
次いでポリマーゲルを有利にはベルト型乾燥器により、有利には０．５〜１５質量％、特に有利には１〜１０質量％、とりわけ有利には２〜８質量％の残留湿分含有率になるまで乾燥させ、その際、残留湿分含有率はＥＤＡＮＡ（Ｅｕｒｏｐｅａｎ  Ｄｉｓｐｏｓａｂｌｅｓ  ａｎｄ  Ｎｏｎｗｏｖｅｎｓ  Ａｓｓｏｃｉａｔｉｏｎ）により推奨される試験法Ｎｏ．ＷＳＰ２３０．２−０５「湿分含有率（Ｍｏｉｓｔｕｒｅ  Ｃｏｎｔｅｎｔ）」により測定される。残留湿分が高すぎると、乾燥したポリマーゲルのガラス転移温度Ｔgは低くなりすぎ、その後の加工が困難になる。残留湿分が低すぎると乾燥したポリマーゲルは脆くなりすぎてその後の粉砕工程で、小さすぎる粒径を有するポリマー粒子（微粉）が大量に生じて望ましくない。ゲルの固体含有率は乾燥前には有利には２５〜９０質量％、特に有利には３５〜７０質量％、とりわけ有利には４０〜６０質量％である。あるいはまた選択的に、流動床乾燥器または鋤型ミキサーも乾燥のために使用することができる。
【００４７】
乾燥したポリマーゲルはその後、粉砕および分級し、その際、粉砕のためには通常１段もしくは多段のロールミル、有利には２段もしくは３段のロールミル、ピンミル、ハンマーミルまたはスイングミルを使用することができる。
【００４８】
生成物フラクションとして分離したポリマー粒子の平均粒径は、有利には少なくとも２００μｍ、特に有利には２５０〜６００μｍ、とりわけ有利には３００〜５００μｍである。生成物フラクションの平均粒径はＥＤＡＮＡ（Ｅｕｒｏｐｅａｎ  Ｄｉｓｐｏｓａｂｌｅｓ  ａｎｄ  Ｎｏｎｗｏｖｅｎｓ  Ａｓｓｏｃｉａｔｉｏｎ）により推奨される試験法Ｎｏ．ＷＳＰ２２０．２−０５「粒径分布（Ｐａｒｔｉｋｅｌ  Ｓｉｚｅ  Ｄｉｓｔｒｉｂｕｔｕｉｏｎ）」によって確認することができ、その際、篩いフラクションの質量割合は累積され、かつ平均粒径はグラフにより測定される。この場合、平均粒径はメッシュ幅の値であり、これは累積して５０質量％である。
【００４９】
少なくとも１５０μｍの粒径を有する粒子の割合は、有利には少なくとも９０質量％、特に有利には少なくとも９５質量％、とりわけ有利には少なくとも９８質量％である。
【００５０】
ポリマー粒子の粒径が小さすぎると、透過性（ＳＦＣ）が低下する。そのため、小さいポリマー粒子（微粉）の割合は低い方がよい。
【００５１】
従って小さすぎるポリマー粒子は通常は分離され、かつプロセスに返送される。これは有利には重合の前、重合の間、または重合の直後に、つまりポリマーゲルを乾燥させる前に行う。小さすぎるポリマー粒子は、返送の前または返送中に水および／または界面活性剤の水溶液で湿らせることができる。
【００５２】
小さすぎるポリマー粒子は表面後架橋の後に分離することも可能である。
【００５３】
重合のために混練型反応器を使用する場合には、小さすぎるポリマー粒子を有利には、重合の最後の三分の一で添加する。
【００５４】
小さすぎるポリマー粒子が極めて早期に、たとえばすでにモノマー溶液に添加される場合には、得られる吸水性ポリマー粒子の遠心分離保持容量（ＣＲＣ）はこれにより低下する。しかしこれはたとえば架橋剤ｂ）の使用量を調整することにより相殺することができる。
【００５５】
小さすぎるポリマー粒子を極めて遅い段階で、たとえば重合反応器の後方に接続された装置、たとえば押出機中ではじめて添加する場合には、小さすぎるポリマー粒子を得られるポリマーゲル中に混合することは困難である。しかし不十分に混合された小さすぎるポリマー粒子は、粉砕の間に再び乾燥したポリマーゲルから剥離し、従って分級の際に改めて分離され、かつ返送すべき小さすぎるポリマー粒子の量は高まる。
【００５６】
最大で８５０μｍの粒径を有する粒子の割合は、有利には少なくとも９０質量％、特に有利には少なくとも９５質量％、とりわけ有利には少なくとも９８質量％である。
【００５７】
粒径が大きすぎるポリマー粒子は初期膨潤速度を低下させる。従って大きすぎるポリマー粒径の割合は同様に低いほうがよい。
【００５８】
従って、大きすぎるポリマー粒子は通常は分離され、かつ乾燥したポリマーゲルの粉砕に返送される。
【００５９】
ポリマー粒子はその特性をさらに改善するために、エチレン性不飽和カルボン酸またはその誘導体によって表面後架橋される。
【００６０】
エチレン性不飽和カルボン酸またはその誘導体の量は、その都度吸水性ポリマー粒子に対して、有利には０．００１〜２質量％、特に有利には０．０２〜１質量％、とりわけ有利には０．０５〜０．２質量％である。
【００６１】
エチレン性不飽和カルボン酸およびその誘導体は有利には希釈して使用される。つまり適切な溶剤、たとえば水、メタノール、イソプロパノール、１，３−プロパンジオール、エチレングリコール、プロピレングリコール、ポリエチレングリコールおよび／またはプロピレングリコール中に溶解または分散させて使用される。水中での分散および分散液の湿潤特性を改善することができるためには、エチレン性不飽和カルボン酸の代わりに、その塩、たとえばナトリウム塩を使用することもできる。
【００６２】
さらに別の表面後架橋剤を使用することもできる。適切な別の表面後架橋剤は、ポリマー粒子の少なくとも２つのカルボキシレート基と共有結合を形成することができる基を有する化合物である。適切な化合物はたとえば多官能価のアミン、多官能価のアミドアミン、多官能価のエポキシド、たとえばＥＰ００８３０２２Ａ２、ＥＰ０５４３３０３Ａ１およびＥＰ０９３７７３６Ａ２に記載のもの、二官能価または多官能価のアルコール、たとえばＤＥ３３１４０１９Ａ１、ＤＥ３５２３６１７Ａ１およびＥＰ０４５０９２２Ａ２に記載のもの、またはβ−ヒドロキシアルキルアミド、たとえばＤＥ１０２０４９３８Ａ１およびＵＳ６，２３９，２３０に記載のものである。
【００６３】
さらに、ＤＥ４０２０７８０Ｃ１には環式カーボネート、ＤＥ１９８０７５０２Ａ１には２−オキサゾリドンおよびその誘導体、たとえば２−ヒドロキシエチル−２−オキサゾリドン、ＤＥ１９８０７９９２Ｃ１にはビス−２−オキサゾリジノンおよびポリ−２−オキサゾリジノン、ＤＥ１９８５４５７３Ａ１には、２−オキソテトラヒドロ−１，３−オキサジンおよびその誘導体、ＤＥ１９８５４５７４Ａ１にはＮ−アシル−２−オキサゾリドン、ＤＥ１０２０４９３７Ａ１には環式尿素、ＤＥ１０３３４５８４Ａ１には、二環式アミドアセタール、ＥＰ１１９９３２７Ａ２にはオキセタンおよび環式尿素、およびＷＯ２００３／０３１４８２Ａ１にはモルホリン−２，３−ジオンおよびその誘導体が適切な別の表面後架橋剤として記載されている。
【００６４】
有利な別の表面後架橋剤は、エチレンカーボネート、およびプロピレングリコールと１，４−ブタンジオールとからなる混合物である。
【００６５】
特に有利な表面後架橋剤は２−ヒドロキシエチルオキサゾリジン−２−オン、オキサゾリジン−２−オンおよび１，３−プロパンジオールである。
【００６６】
さらに、付加的な重合性のエチレン性不飽和基を有する表面後架橋剤、たとえばＤＥ３７１３６０１Ａ１に記載のものも使用することができる。
【００６７】
別の表面後架橋剤は一般に水溶液として使用される。非水性の溶剤の含有率もしくは全溶剤量によって、ポリマー粒子への表面後架橋剤の浸透深さを調整することができる。
【００６８】
別の表面後架橋剤のための溶剤として水のみを使用する場合には、有利には界面活性剤を添加する。これにより湿潤特性が改善され、凝集傾向が低減される。しかし有利には溶剤混合物、たとえばイソプロパノール／水、１，３−プロパンジオール／水、およびプロピレングリコール／水を使用し、その際、混合物の質量比は、有利には２０：８０〜４０：６０である。
【００６９】
本発明の有利な実施態様では、表面後架橋の前、その間、またはその後で、表面後架橋剤に加えて多価カチオンを粒子表面上に施与する。
【００７０】
本発明による方法で使用することができる多価カチオンはたとえば二価のカチオン、たとえば亜鉛、マグネシウム、カルシウム、鉄およびストロンチウムのカチオン、三価のカチオン、たとえばアルミニウム、鉄、クロム、希土類およびマンガンのカチオン、四価のカチオン、たとえばチタンおよびジルコニウムのカチオンである。対イオンとして、塩素イオン、臭素イオン、硫酸イオン、硫酸水素イオン、炭酸イオン、炭酸水素イオン、硝酸イオン、リン酸イオン、リン酸水素イオン、リン酸二水素イオンおよびカルボキシレート、たとえばアセテートおよびラクテートが可能である。硫酸アルミニウムおよび酪酸アルミニウムは有利である。金属塩以外に、ポリアミンもまた多価カチオンとして使用することができる。
【００７１】
多価カチオンの使用量は、そのつどポリマー粒子に対してたとえば０．００１〜１．５質量％、有利には０．００５〜１質量％、特に有利には０．０２〜０．８質量％である。
【００７２】
表面後架橋は通常、表面後架橋剤の溶液または分散液を乾燥させたポリマー粒子上に噴霧して実施される。噴霧に引き続き表面後架橋剤により被覆したポリマー粒子を熱により乾燥させ、その際、表面後架橋反応は、乾燥の前にも乾燥の間にも行うことができる。
【００７３】
表面後架橋剤の溶液または分散液の噴霧は有利には、可動の混合装置を有するミキサー、たとえばスクリューミキサー、ディスクミキサーおよびパドル型ミキサーにより実施する。特に有利であるのは水平式ミキサー、たとえばパドル型ミキサーであり、とりわけ有利であるのは縦型ミキサーである。水平型ミキサーと縦型ミキサーとの区別は、混合軸の位置であり、つまり水平型ミキサーは、水平な混合軸を有しており、かつ縦型ミキサーは垂直な混合軸を有している。適切なミキサーはたとえば水平型Ｐｆｌｕｇｓｃｈａｒ（登録商標）ミキサー（Ｌｏｅｄｉｇｅ  Ｍａｓｃｈｉｎｅｎｂａｕ  ＧｍｂＨ；Ｐａｄｅｒｂｏｒｎ；ＤＥ）Ｖｒｉｅｃｏ−Ｎａｕｔａ  連続式ミキサー（Ｈｏｓｏｋａｗａ  Ｍｉｃｒｏｎ  ＢＶ；Ｄｏｅｔｉｎｃｈｅｍ；ＮＬ）、Ｐｒｏｃｅｓｓａｌｌ  Ｍｉｘｍｉｌｌミキサー（Ｐｒｏｃｅｓｓａｌ  Ｉｎｃｏｒｐｏｒａｔｅｄ；Ｃｉｎｃｉｎｎａｔｉ；ＵＳ）およびＳｃｈｕｇｉ  Ｆｌｅｘｏｍｉｘ（登録商標）（Ｈｏｓｏｋａｗａ  Ｍｉｃｒｏｎ  ＢＶ；Ｄｏｅｔｉｎｃｈｅｍ；ＮＬ）である。あるいはまた、表面後架橋剤溶液を流動床中で噴霧することも可能である。
【００７４】
熱による乾燥は有利には接触型乾燥機、特に有利には羽根型乾燥機、とりわけ有利にはディスク型乾燥機中で実施する。適切な乾燥機はたとえばＨｏｓｏｋａｗａ  Ｂｅｐｅｘ（登録商標）Ｈｏｒｉｚｏｎｔａｌ  Ｐａｄｄｌｅ  Ｄｒｙｅｒ（Ｈｏｓｏｋａｗａ  Ｍｉｃｒｏｎ  ＧｍｂＨ；Ｌｅｉｎｇａｒｔｅｎ、ＤＥ）、Ｈｏｓｏｋａｗａ  Ｂｅｐｅｘ（登録商標）Ｄｉｓｃ  Ｄｒｙｅｒ（Ｈｏｓｏｋａｗａ  Ｍｉｃｒｏｎ  ＧｍｂＨ；Ｌｅｉｎｇａｒｔｅｎ、ＤＥ）およびＮａｒａ  Ｐａｄｄｌｅ  Ｄｒｙｅｒ（ＮＡＲＡ  Ｍａｃｈｉｎｅｒｙ  Ｅｕｒｏｐｅ、Ｆｒｅｃｈｅｎ、ＤＥ）である。さらに、流動層乾燥機を使用することもできる。
【００７５】
乾燥は混合機自体の中で、ジャケットの加熱または温風の吹き込みにより行うこともできる。同様に後方接続された乾燥機、たとえば縦型乾燥機、回転管式乾燥機または加熱スクリューも適切である。特に有利には流動層乾燥機中で混合し、かつ乾燥させる。
【００７６】
本発明による表面後架橋剤に加えてさらに別の表面後架橋剤を使用する場合、この別の表面後架橋剤のおそらくは低い反応性に基づいて、高温で、通常は１００〜２５０℃、有利には１２０〜２２０℃、特に有利には１３０〜２１０℃、とりわけ有利には１５０〜２００℃で、熱による表面後架橋を実施することは有利でありうる。反応ミキサーまたは乾燥機中、この温度での有利な滞留時間は、有利には少なくとも１０分、特に有利には少なくとも２０分、とりわけ有利には少なくとも３０分、および通常は最大で６０分である。
【００７７】
引き続き表面後架橋したポリマー粒子を改めて分級することができ、その際、小さすぎるか、および／または大きすぎるポリマー粒子を分離し、かつ方法に返送することができる。
【００７８】
表面後架橋したポリマー粒子は、その特性をさらに改善するために、被覆するか、後湿潤することができる。膨潤速度ならびに透過性（ＳＦＣ）を改善するために適切な被覆は、たとえば無機の不活性物質、たとえば水不溶性の金属塩、有機ポリマー、カチオン性ポリマー、ならびに二価もしくは多価の金属カチオンである。ダストを結合するために適切な被覆は、たとえばポリオールである。ポリマー粒子の不所望なベーキング傾向に対する適切な被覆は、たとえば熱分解法シリカ、たとえばＡｅｒｏｓｉｌ（登録商標）２００および界面活性剤、たとえばＳｐａｎ（登録商標）２０である。
【００７９】
本発明による方法により製造された、吸水性ポリマー粒子は、有利に０〜１５質量％、特に有利には０．２〜１０質量％、とりわけ有利には０．５〜８質量％の湿分含有率を有しており、その際、ＥＤＡＮＡ（Ｅｕｒｏｐｅａｎ  Ｄｉｓｐｏｓａｂｌｅｓ  ａｎｄ  Ｎｏｎｗｏｖｅｎｓ  Ａｓｓｏｃｉａｔｉｏｎ）により推奨される試験法Ｎｏ．ＷＳＰ２３０．２−０５「湿分含有率」により測定される。
【００８０】
本発明による方法により製造された吸水性ポリマー粒子は、一般に少なくとも１５ｇ／ｇ、有利には少なくとも２０ｇ／ｇ、好ましくは少なくとも２２ｇ／ｇ、特に有利には少なくとも２４ｇ／ｇ、とりわけ有利には少なくとも２６ｇ／ｇの遠心分離保持容量（ＣＲＣ）を有している。吸水性ポリマー粒子の遠心分離保持容量（ＣＲＣ）は通常６０ｇ／ｇ未満である。遠心分離保持容量（ＣＲＣ）は、ＥＤＡＮＡ（Ｅｕｒｏｐｅａｎ  Ｄｉｓｐｏｓａｂｌｅｓ  ａｎｄ  Ｎｏｎｗｏｖｅｎｓ  Ａｓｓｏｃｉａｔｉｏｎ）により推奨される試験法Ｎｏ．ＷＳＰ２４１．２−０５「遠心分離保持容量」により測定される。
【００８１】
本発明による方法により製造された吸水性ポリマー粒子は、４９．２ｇ／ｃｍ2の加圧下（ＡＵＬ０．７ｐｓｉ）で、一般に少なくとも１５ｇ／ｇ、有利には少なくとも２０ｇ／ｇ、好ましくは少なくとも２２ｇ／ｇ、特に有利には少なくとも２４ｇ／ｇ、とりわけ有利には少なくとも２６ｇ／ｇの吸収量を有する。吸水性ポリマー粒子の４９．２ｇ／ｃｍ2の加圧下での吸収（ＡＵＬ０．７ｐｓｉ）は通常３５ｇ／ｇ未満である。４９．２ｇ／ｃｍ2の加圧下での吸収（ＡＵＬ０．７ｐｓｉ）は同様にＥＤＡＮＡ（Ｅｕｒｏｐｅａｎ  Ｄｉｓｐｏｓａｂｌｅｓ  ａｎｄ  Ｎｏｎｗｏｖｅｎｓ  Ａｓｓｏｃｉａｔｉｏｎ）により推奨される試験法Ｎｏ．ＷＳＰ２４２．２−０５「加圧下での吸収（Ａｂｓｏｒｐｔｉｏｎ  Ｕｎｄｅｒ  Ｐｒｅｓｓｕｒｅ）」により測定されるが、その際、圧力は２１．０ｇ／ｃｍ2（ＡＵＬ０．３ｐｓｉ）ではなく、４９．２ｇ／ｃｍ2（ＡＵＬ０．７ｐｓｉ）に調整される。
【００８２】
本発明の別の対象は、本発明による方法により得られる吸水性ポリマー粒子、ならびに当該吸水性ポリマー粒子を含有している衛生用品である。
【００８３】
測定：
測定は、その他の記載がない限り、２３±２℃の周囲温度および５０±１０％の相対空気湿度で実施すべきものである。吸水性ポリマー粒子は、測定前に十分に混合される。
【００８４】
遠心分離保持容量（Ｃｅｎｔｒｉｆｕｇｅ Ｒｅｔｅｎｔｉｏｎ Ｃａｐａｃｉｔｙ）
遠心分離保持容量（ＣＲＣ）は、ＥＤＡＮＡ（Ｅｕｒｏｐｅａｎ  Ｄｉｓｐｏｓａｂｌｅｓ  ａｎｄ  Ｎｏｎｗｏｖｅｎｓ  Ａｓｓｏｃｉａｔｉｏｎ）により推奨される試験法Ｎｏ．ＷＳＰ２４１．２−０５「遠心分離保持容量」により測定される。
【００８５】
２１．０ｇ／ｃｍ2の加圧下での吸収（Ａｂｓｏｒｐｔｉｏｎ ｕｎｄｅｒ Ｐｒｅｓｓｕｅｒ）
２１．０ｇ／ｃｍ2の加圧下での吸収（ＡＵＬ０．３ｐｓｉ）は、ＥＤＡＮＡ（Ｅｕｒｏｐｅａｎ  Ｄｉｓｐｏｓａｂｌｅｓ  ａｎｄ  Ｎｏｎｗｏｖｅｎｓ  Ａｓｓｏｃｉａｔｉｏｎ）により推奨される試験法Ｎｏ．ＷＳＰ２４２．２−０５「加圧下での吸収（Ａｂｓｏｒｐｔｉｏｎ  Ｕｎｄｅｒ  Ｐｒｅｓｓｕｒｅ）」により測定される。
【００８６】
ＥＤＡＮＡ試験法はたとえば、Ｅｕｒｏｐｅａｎ  Ｄｉｓｐｏｓａｂｌｅｓ  ａｎｄ  Ｎｏｎｗｏｖｅｎｓ  Ａｓｓｏｃｉａｔｉｏｎ、Ａｖｅｎｕｅ  Ｅｕｇｅｎｅ  Ｐｌａｓｋｙ  １５７、Ｂ−１０３０  Ｂｒｕｅｓｓｅｌ、ベルギーにおいて入手可能である。
【００８７】
実施例
例１（ベースポリマーの製造）
脱塩水、５０質量％の水酸化ナトリウム溶液およびアクリル酸を連続的に混合することにより、７２モル％の中和度に相応するアクリル酸／アクリル酸ナトリウム溶液を製造した。モノマー溶液の固体含有率は、４０質量％であった。
【００８８】
ポリエチレン性不飽和架橋剤として、エトキシ単位を３つ有するグリセリントリアクリレートを使用した。使用量は、モノマー溶液１ｔあたり、架橋剤１．３ｋｇであった。
【００８９】
ラジカル重合を開始するために、モノマー溶液１ｔあたり、０．２５質量％の過酸化水素水溶液１ｋｇ、３０質量％のペルオキソ二硫酸ナトリウムの水溶液１．５ｋｇおよび１質量％のアスコルビン酸水溶液１ｋｇを使用した。
【００９０】
モノマー溶液の処理量は１８ｔ／ｈであった。反応溶液は供給部で３０℃の温度を有していた。
【００９１】
個々の成分を以下の量で連続的に、６．３ｍ3の容量を有するＬｉｓｔ  Ｃｏｎｔｉｋｎｅｔｅｒタイプの反応器（ＬＩＳＴ  ＡＧ社、Ａｒｉｓｄｏｒｆ、ＣＨ）に供給した：
モノマー溶液  １８ｔ／ｈ
ポリエチレングリコール−４００−ジアクリレート  ２３．４ｋｇ／ｈ
過酸化水素溶液／ペルオキソ二硫酸ナトリウム溶液  ４５ｋｇ／ｈ
アスコルビン酸溶液  １８ｋｇ／ｈ
【００９２】
架橋剤の添加ポイントと、開始剤の添加ポイントとの間で、モノマー溶液を窒素により不活性化した。
【００９３】
滞留時間の約５０％の後で、さらに、製造プロセスから粉砕および篩い分けにより生じる微細な粒子（１０００ｋｇ／ｈ）を反応器に計量供給した。反応器中での反応混合物の滞留時間は、１５分であった。
【００９４】
得られた生成物ゲルを、ベルト型乾燥機に供給した。ベルト型乾燥機においてポリマーゲルを連続的に空気／ガス混合物により循環させ、１７５℃で乾燥させた。ベルト型乾燥機中での滞留時間は３７分であった。
【００９５】
乾燥させたポリマーゲルを粉砕し、かつ１５０〜８５０μｍの粒径フラクションに篩い分けた。こうして得られたベースポリマーは、３６．５ｇ／ｇの遠心分離保持容量（ＣＲＣ）および１２．８ｇ／ｇの、２１．０ｇ／ｃｍ2の加圧下での吸収（ＡＵＬ０．３ｐｓｉ）を有していた。
【００９６】
例２（比較例）
例１で製造したベースポリマー（２００ｇ）を、真空乾燥棚（Ｈｅｒａｅｕｓ  ＶＡＣＵＴＨＥＲＭ  ＶＴ６０６０Ｍ、Ｋｅｎｄｒｏ  Ｌａｂｏｒａｔｏｒｙ  Ｐｒｏｄｕｃｔｓ  ＧｍｂＨ、ＤＥ）中、１５０℃で６０分間、熱処理した。
【００９７】
熱処理したベースポリマーは、３８．８ｇ／ｇの遠心分離保持容量（ＣＲＣ）および１３．９ｇ／ｇの２１．０ｇ／ｃｍ2の加圧下での吸収（ＡＵＬ０．３ｐｓｉ）を有していた。
【００９８】
例３
例１で製造したベースポリマー（２００ｇ）に、キッチン用の装置（ＰｒｏｆｉＭｉｘｘ  ４７、Ｒｏｂｅｒｔ  Ｂｏｓｃｈ  ＧｍｂＨ、ＤＥ）中、攪拌段階４で二流体ノズル（噴霧圧０．２バール、Ｎ2、８ｇ／分）を用いて、アマニ油１．０ｇおよびイソプロパノール７．０ｇからなる表面後架橋剤溶液を噴霧した。湿ったポリマー粒子を、スパチュラで再度均質化し、かつ引き続き真空乾燥棚（Ｈｅｒａｅｕｓ  ＶＡＣＵＴＨＥＲＭ  ＶＴ６０６０Ｍ、Ｋｅｎｄｒｏ  Ｌａｂｏｒａｔｏｒｙ  Ｐｒｏｄｕｃｔｓ  ＧｍｂＨ、ＤＥ）中、１５０℃で６０分間熱処理した。
【００９９】
後架橋したポリマー粒子を、８５０μｍの篩で保護的に篩い分けし、かつ分析した。
【０１００】
表面後架橋したベースポリマーは、３７．７ｇ／ｇの遠心分離保持容量（ＣＲＣ）および１６．９ｇ／ｇの２１．０ｇ／ｃｍ2の加圧下での吸収（ＡＵＬ０．３ｐｓｉ）を有していた。
【０１０１】
例４
例３に記載の方法を実施したが、ここではアマニ油１．０ｇ、イソプロパノール６．６ｇおよび水０．４ｇからなる表面後架橋剤溶液を使用した。
【０１０２】
表面後架橋したベースポリマーは、３８．１ｇ／ｇの遠心分離保持容量（ＣＲＣ）および２２．９ｇ／ｇの２１．０ｇ／ｃｍ2の加圧下での吸収（ＡＵＬ０．３ｐｓｉ）を有していた。